Спеченный жаростойкий материал
SINTERED HEAT-RESISTANCE MATERIAL

Изобретение относится к составам материалов, используемых для изготовления изделий, работающих в печах, тепловых агрегатах.
2
Известен спеченный жаростойкий материал, содержащий, мас. %: карбид кремния 10,0-35,0; диборид циркония - остальное [1]. Жаростойкость такого материала при 1200°С за 100 ч составляет 7,8-8,35 мг/см.
Задачей изобретения является повышение жаростойкости материала.
Технический результат достигается тем, что спеченный жаростойкий материал, включающий карбид кремния и диборид циркония, дополнительно содержит карбид тантала и никель, при следующем соотношении компонентов, мас. %: карбид кремния 17,0-27,0; карбид тантала 25,0-35,0; никель 9,0-11,0; диборид циркония - остальное.
В таблице приведены составы материала.
2
Жаростойкость материала при 1200°С за 100 ч составит 6-7 мг/см для всех приведенных в таблице составов.
2
Формирование изделий осуществляют путем прессования смеси из порошков исходных компонентов в стальных пресс-формах под давлением 4,5-5 т/см на гидравлических или механических прессах. Полученные заготовки спекают в электропечах в атмосфере инертного газа при температуре 1300-1330°С в течение 5-6 ч.
Источники информации
1. US 3775139, 1973.